FR 2873380 A1 20060127 FR 0408016 A 20040720 POUDRES DE POLYAMIDES IGNIFUGES ET LEUR UTILISATION DANS UN PROCÉDÉ D'AGGLOMÉRATION PAR FUSION. [Domaine de l'invention] La présente invention concerne des poudres de polyamide ignifuges et leur utilisation dans un procédé d'agglomération par fusion par exemple sous l'action d'un rayonnement tel qu'un faisceau laser. L'invention se rapporte à des compositions à base de poudres (par exemple de polyamide 11 ou 12) ignifuges compatibles avec la technique de mise en oeuvre par agglomération par fusion par exemple sous faisceau laser. L'objectif est de développer des matériaux possédant de bonnes performances de tenue au feu sans que cela se fasse au détriment des autres performances du matériau (viscosité/rhéologie/écoulement adaptés à l'application visée, propriétés mécaniques de bon niveau). [L'art antérieur et le problème technique] La technologie d'agglomération de poudres de polyamide sous faisceau laser sert à fabriquer des objets en trois dimensions tels que des prototypes et des modèles. On dépose une fine couche de poudre de polyamide sur une plaque horizontale maintenue dans une enceinte chauffée à une température située entre la température de cristallisation Tc et la température de fusion Tf de la poudre de polyamide. Le laser agglomère des particules de poudre en différents points de la couche de poudre selon une géométrie correspondant à l'objet, par exemple à l'aide d'un ordinateur ayant la forme de l'objet en mémoire et le restituant sous forme de tranches. Ensuite on abaisse la plaque horizontale d'une valeur correspondant à l'épaisseur d'une couche de poudre (par exemple entre 0,05 et 2mm et généralement de l'ordre de 0,1 mm) puis on dépose une nouvelle couche de poudre et le laser agglomère des particules de poudre selon une géométrie correspondant à cette nouvelle tranche de l'objet. La procédure est répétée jusqu'à ce qu'on ait fabriqué tout l'objet. On obtient un bloc de poudre contenant à l'intérieur l'objet. Les parties qui n'ont pas été agglomérées sont donc restées à l'état de poudre. Ensuite on refroidit doucement l'ensemble et l'objet se solidifie dès que sa température descend en dessous de la température de cristallisation Tc. Après complet refroidissement on sépare l'objet de la poudre qui peut être réutilisée pour une autre opération. Il est recommandé que la poudre ait un écart Tf Tc le plus grand possible afin d'éviter les phénomènes de déformation (ou "curling") lors de la fabrication. En effet au temps to, immédiatement après l'action du faisceau laser, la température de l'échantillon est supérieure à la température de cristallisation (Tc) de la poudre mais l'apport d'une nouvelle couche de poudre plus froide fait chuter rapidement la température de la pièce en dessous de Tc et entraîne des déformations. Par ailleurs une enthalpie de fusion (?Hf) la plus élevée possible est requise afin d'obtenir une bonne définition géométrique des pièces fabriquées. En effet si cette dernière est trop faible, l'énergie amenée par le laser est suffisante pour fritter par conduction thermique les particules de poudre proches des parois en construction et ainsi la précision géométrique de la pièce n'est plus satisfaisante. Il est clair que tout ce qui vient d'être expliqué pour l'agglomération de poudres de polyamide sous faisceau laser est valable quelque soit le rayonnement qui provoque la fusion. Pour des usages particuliers il est nécessaire que les objets obtenus aient des propriétés retardatrices de flamme, voire ignifuges, mais aussi répondent à des critères d'émission de fumées et de toxicité. Dans la suite du texte par simplification on utilise le terme "ignifuge" pour les propriétés retardatrices de flamme comme pour les propriétés ignifuges. On a montré que des additifs organiques du phosphore à base de phosphinate organique (du type Exolit OP1311 vendus par la société Clariant) ou des polyphosphates d'ammonium (du type FR Cross S10 vendus par la société Ciba) convenaient. II suffit de mélanger ces produits à sec avec la poudre de polyamide. Cette technique de mélange est aussi appelée "dry-blend". On a aussi montré que les ignifugeants habituels des polyamide ne convenaient pas tous. Par exemple le cyanurate de mélamine ne convient pas. [Brève description de l'invention] La présente invention concerne l'utilisation de poudres à base de polyamide dans un procédé de fabrication d'objets en polyamide par agglomération de ces poudres par fusion utilisant un rayonnement, les dites poudres comprenant en poids: 2 à 40% d'au moins un produit choisi parmi les phosphinates organiques d'un métal, les polyphosphates d'ammonium, pour respectivement 98 à 60% d'au moins un polyamide. Cette poudre peut être préparée par simple mélange à sec (dry blend) des constituants. On peut aussi ajouter l'ignifugeant dans le polyamide à l'état fondu dans un dispositif de mélange et réduire le produit obtenu sous forme de poudre. Le polyamide peut être un homopolyamide ou un copolyamide. Il peut être un mélange de polyamide et d'au moins un autre polymère, le polyamide formant la matrice et le ou les autres polymères formant la phase dispersée. La présente invention concerne aussi un procédé de fabrication d'objets en polyamide par agglomération des poudres de polyamide ignifugées décrites plus haut par fusion utilisant un rayonnement. A titre d'exemple de rayonnement on peut citer celui fourni par un faisceau laser (le procédé s'appelle alors "laser sintering"). On peut encore citer 25 le procédé dans lequel un masque est disposé entre la couche de poudre et la source du rayonnement, les particules de poudre protégées du rayonnement par le masque ne sont pas agglomérées. [Description détaillée de l'invention] S'agissant du polyamide on entend par polyamide les produits de condensation: - d'un ou plusieurs aminoacides, tels les acides aminocaproïques, amino-7- heptanoïque, amino-11-undécanoïque et amino-12-dodécanoïque d'un ou plusieurs lactames tels que caprolactame, oenantholactame et lauryllactame; - d'un ou plusieurs sels ou mélanges de diamines telles l'hexaméthylènediamine, la dodécaméthylènediamine, la métaxylyènediamine, le bis-p aminocyclohexylméthane et la triméthylhexaméthylène diamine avec des diacides tels que les acides isophtalique, téréphtalique, adipique, azélaïque, subérique, sébacique et dodécanedicarboxylique. A titre d'exemple de polyamide on peut citer le PA 6, le PA 6-6, le PA 11 et le PA 12. On peut aussi utiliser des copolyamides. On peut citer les copolyamides résultant de la condensation d'au moins deux acides alpha oméga aminocarboxyliques ou de deux lactames ou d'un lactame et d'un acide alpha oméga aminocarboxylique. On peut encore citer les copolyamides résultant de la condensation d'au moins un acide alpha oméga aminocarboxylique (ou un lactame), au moins une diamine et au moins un acide dicarboxylique. On peut encore citer les copolyamides résultant de la condensation d'une diamine aliphatique avec un diacide carboxylique aliphatique et au moins un autre monomère choisi parmi les diamines aliphatiques différentes de la précédente et les diacides aliphatiques différents du précédent. A titre d'exemple de lactames on peut citer ceux ayant de 3 à 12 atomes de carbone sur le cycle principal et pouvant être substitués. On peut citer par exemple le R,p-diméthylpropriolactame, le a,a- diméthylpropriolactame, l'amylolactame, le caprolactame, le capryllactame et le lauryllactame. A titre d'exemple d'acide alpha oméga aminocarboxylique on peut citer l'acide amino-undécanoïque et l'acide aminododécanoïque. A titre d'exemple d'acide dicarboxylique on peut citer l'acide adipique, l'acide sébacique, l'acide isophtalique, l'acide butanedioïque, l'acide 1,4 cyclohexyldicarboxylique, l'acide téréphtalique, le sel de sodium ou de lithium de l'acide sulphoisophtalique, les acides gras dimérisés(ces acides gras dimérisés ont une teneur en dimère d'au moins 98% et sont de préférence hydrogénés) et l'acide dodécanédioïque HOOC-(CH2)10-COOH. La diamine peut être une diamine aliphatique ayant de 6 à 12 atomes, elle peut être arylique et/ou cyclique saturée. A titre d'exemples on peut citer l'hexaméthylènediamine, la pipérazine, la tetraméthylène diamine, l'octaméthylène diamine, la décaméthylène diamine, la dodécaméthylène diamine, le 1,5 diaminohexane, le 2,2,4-triméthyl-1,6-diamino-hexane, les polyols diamine, l'isophorone diamine (IPD), le méthyl pentaméthylènediamine (MPDM), la bis(aminocyclohéxyl) méthane (BACM), la bis(3-méthyl-4 aminocyclohéxyl) méthane (BMACM). A titre d'exemples de copolyamides on peut citer des copolymères de caprolactame et de lauryl lactame (PA 6/12), des copolymères de caprolactame, d'acide adipique et d'hexaméthylène diamine (PA 6/6-6), des copolymères de caprolactame, de lauryle lactame, d'acide adipique et d'hexaméthylène diamine (PA 6/12/6-6), des copolymères de caprolactame, de lauryle lactame, d'acide amino 11 undécanoïque, d'acide azélaïque et d'hexaméthylène diamine (PA 6/6-9/11/12), des copolymères de caprolactame, de lauryle lactame, d'acide amino 11 undécanoïque, d'acide adipique et d'hexaméthylène diamine (PA 6/6-6/11/12), des copolymères de lauryle lactame, d'acide azélaïque et d'hexaméthylène diamine (PA 6-9/12). On peut utiliser des mélanges de polyamide. Ce sont par exemple des mélanges de polyamides aliphatiques et de polyamides semi-aromatiques et des mélanges de polyamides aliphatiques et de polyamides cycloaliphatiques. On peut citer par exemple les compositions décrites dans la demande de brevet EP 1227131 comprenant en poids, le total étant 100%: É 5 à 40% d'un polyamide amorphe (B) qui résulte essentiellement de la condensation: soit d'au moins une diamine choisie parmi les diamines cycloaliphatiques et les diamines aliphatiques et d'au moins un diacide choisi, parmi les diacides cycloaliphatiques et les diacides aliphatiques, l'un au moins de ces motifs diamines ou diacides étant cycloaliphatique, - soit d'un acide alpha omega amino carboxylique cycloaliphatique, - soit d'une combinaison de ces deux possibilités, - et éventuellement d'au moins un monomère choisi parmi les acides alpha omega amino carboxyliques ou les éventuels lactames correspondants, les diacides aliphatiques et les diamines aliphatiques, É 0 à 40% d'un polyamide souple (C) choisi parmi les copolymères à blocs polyamides et blocs polyether et les copolyamides, É 0 à 20% d'un compatibilisant (D) de (A) et (B), É 0 à 40% d'un modifiant souple (M), É avec la condition que (C)+(D)+(M) est compris entre 0 et 50%, É le complément à 100% d'un polyamide (A) semi cristallin. On peut encore citer les compositions décrites dans la demande de brevet EP 1227132 comprenant en poids, le total étant 100%: É 5 à 40% d'un polyamide amorphe (B) qui résulte essentiellement de la condensation d'au moins une diamine éventuellement cycloaliphatique, d'au moins un diacide aromatique et éventuellement d'au moins un monomère choisi parmi: les acides alpha omega amino carboxyliques, les diacides aliphatiques, les diamines aliphatiques, É 0 à 40% d'un polyamide souple (C) choisi parmi les copolymères à blocs 25 polyamides et blocs polyether et les copolyamides, É 0 à 20% d'un compatibilisant (D) de (A) et (B), É (C)+(D) est compris entre 2 et 50% É avec la condition que (B)+(C)+(D) n'est pas inférieur à 30%, É le complément à 100% d'un polyamide (A) semi cristallin. On ne sortirait pas du cadre de l'invention en remplaçant une partie du polyamide par un copolymère à blocs polyamide et blocs polyether, c'est à dire en utilisant un mélange comprenant au moins un des polyamides précédents et au moins un copolymère à blocs polyamide et blocs polyether. Les copolymères à blocs polyamides et blocs polyéthers résultent de la copolycondensation de séquences polyamides à extrémités réactives avec des séquences polyéthers à extrémités réactives, telles que, entre autres: 1) Séquences polyamides à bouts de chaîne diamines avec des séquences polyoxyalkylènes à bouts de chaînes dicarboxyliques. 2) Séquences polyamides à bouts de chaînes dicarboxyliques avec des séquences polyoxyalkylènes à bouts de chaînes diamines obtenues par cyanoéthylation et hydrogénation de séquences polyoxyalkylène alpha-oméga dihydroxylées aliphatique appelées polyétherdiols. 3) Séquences polyamides à bouts de chaînes dicarboxyliques avec des polyétherdiols, les produits obtenus étant, dans ce cas particulier, des polyétheresteramides. On utilise avantageusement ces copolymères. Les séquences polyamides à bouts de chaînes dicarboxyliques proviennent, par exemple, de la condensation d'acides alpha-oméga aminocarboxyliques, de lactames ou de diacides carboxyliques et diamines en présence d'un diacide carboxylique limiteur de chaîne. Le polyéther peut être par exemple un polytétraméthylèneglycol (PTMG). Ce dernier est aussi appelé polytétrahydrofurane (PTHF). La masse molaire en nombre Mn des séquences polyamides est comprise entre 300 et 15 000 et de préférence entre 600 et 5 000. La masse Mn des séquences polyéther est comprise entre 100 et 6 000 et de préférence entre 200 et 3 000. Les polymères à blocs polyamides et blocs polyéthers peuvent aussi comprendre des motifs répartis de façon aléatoire. Ces polymères peuvent être préparés par la réaction simultanée du polyéther et des précurseurs des blocs polyamides. Par exemple, on peut faire réagir du polyétherdiol, un lactame (ou un alpha-oméga amino acide) et un diacide limiteur de chaîne en présence d'un peu d'eau. On obtient un polymère ayant essentiellement des blocs polyéthers, des blocs polyamides de longueur très variable, mais aussi les différents réactifs ayant réagi de façon aléatoire qui sont répartis de façon statistique le long de la chaîne polymère. Ces polymères à blocs polyamides et blocs polyéthers qu'ils proviennent de la copolycondensation de séquences polyamides et polyéthers préparées auparavant ou d'une réaction en une étape présentent, par exemple, des duretés shore D pouvant être comprises entre 20 et 75 et avantageusement entre 30 et 70 et une viscosité inherente entre 0,8 et 2,5 mesurée dans le métacrésol à 25 C pour une concentration initiale de 0,8 g/100 ml. Les MFI peuvent être compris entre 5 et 50 (235 C sous une charge de 1 kg) Les blocs polyétherdiols sont soit utilisés tels quels et copolycondensés avec des blocs polyamides à extrémités carboxyliques, soit ils sont aminés pour être transformés en polyéther diamines et condensés avec des blocs polyamides à extrémités carboxyliques. Ils peuvent être aussi mélangés avec des précurseurs de polyamide et un limiteur de chaîne pour faire les polymères à blocs polyamides et blocs polyéthers ayant des motifs répartis de façon statistique. Des polymères à blocs polyamides et polyéthers sont décrits dans les 20 brevets US 4 331 786, US 4 115 475, US 4 195 015, US 4 839 441, US 4 864 014, US 4230838 et US 4332920. Le rapport de la quantité de copolymère à blocs polyamide et blocs polyether sur la quantité de polyamide peut être, en poids, compris entre 1 / 99 et 15 / 85. S'agissant du mélange de polyamide et d'au moins un autre polymère il se présente sous forme d'un mélange à matrice polyamide et le ou les autres polymères forment la phase dispersée. A titre d'exemple de cet autre polymère on peut citer les polyoléfines, les polyesters, le polycarbonate, le PPO (abréviation de polyphenylene oxide), le PPS (abréviation de polyphenylene sulfide), les élastomères. Le polyamide, qu'il soit ou non en mélange avec au moins un autre polymère peut contenir des charges, des pigments, des antioxydants et des anti UV. L'invention est particulièrement utile pour les polyamides choisis parmi le PA 11, le PA 12, les polyamides aliphatiques résultant de la condensation d'une diamine aliphatique ayant de 6 à 12 atomes de carbone et d'un diacide aliphatique ayant de 9 à 12 atomes de carbone et les copolyamides 11/12 ayant soit plus de 90% de motifs 11 soit plus de 90% de motifs 12. A titre d'exemple de polyamides aliphatiques résultant de la condensation d'une diamine aliphatique ayant de 6 à 12 atomes de carbone et d'un diacide aliphatique ayant de 9 à 12 atomes de carbone on peut citer: le PA 6-12 résultant de la condensation de l'hexaméthylène diamine et de l'acide 1,12-dodecanedioïque, le PA 9-12 résultant de la condensation de la diamine en C9 et de l'acide 1,12- dodecanedioïque, le PA 10-10 résultant de la condensation de la diamine en Cl0 et de l'acide 1,10-decanedioïque, le PA 10-12 résultant de la condensation de la diamine en C9 et de l'acide 1,12-20 dodecanedioïque. Quant aux copolyamides 11 /12 ayant soit plus de 90% de motifs 11 soit plus de 90% de motifs 12, ils résultent de la condensation de l'acide amino 1- undecanoïque avec le lauryllactame (ou l'alpha omega amino acide en C12). On ne sortirait pas du cadre de l'invention en utilisant un mélange de polyamides. Le polyamide peut, avant d'être mélangé à l'ignifugeant, être traité à l'eau ou à la vapeur d'eau selon le procédé décrit dans le brevet EP1413595. Dans ce brevet on décrit un procédé pour augmenter au moins l'un des deux paramètres suivants d'un polyamide: (i) sa température de fusion et (ii) son enthalpie de fusion ? Hf dans lequel: É on met en contact ce polyamide à l'état solide avec de l'eau ou de la vapeur d'eau à une température proche de sa température de cristallisation Tc pendant une durée suffisante pour effectuer cette augmentation, É puis on sépare l'eau (ou la vapeur d'eau) du polyamide et on sèche le polyamide. Le polyamide peut être un homopolyamide ou un copolyamide. Il peut être un mélange de polyamide et d'au moins un autre polymère, le polyamide formant la matrice et le ou les autres polymères formant la phase dispersée. Avantageusement le polyamide est sous forme divisée telle que de la poudre ou des granulés. Les granulés ainsi traités peuvent être ensuite broyés pour faire des poudres. Le traitement à l'eau ou à la vapeur d'eau peut aussi être précédé d'un traitement conventionnel au méthanol pour extraire les oligomères éventuels contenus dans le polyamide. Selon une autre forme l'eau ou la vapeur d'eau peut contenir du méthanol, on peut ainsi simultanément extraire des oligoméres ou des impuretés contenues dans le polyamide à traiter. Il est recommandé dans cette forme de l'invention de rincer le polyamide avant de le sécher pour bien enlever toute trace de méthanol. S'agissant des ignifugants, leur proportion est avantageusement comprise entre 5 et 35% en poids pour respectivement 95 à 65 % de polyamide. De préférence elle est comprise entre 5 et 30% en poids pour respectivement 95 à 70 % de polyamide. On peut aussi, en plus des phosphinates organiques d'un métal ou des polyphosphates d'ammonium, ajouter du borate de zinc. La proportion de borate de zinc pouvant être comprise entre 5 et 10% en poids pour respectivement 95 à 90 % de polyamide. S'agissant des poudres elles peuvent être de différentes tailles. Par exemple les poudres utiles dans le procédé de laser sintering peuvent avoir une taille jusqu'à 350pm et sont avantageusement de taille comprise entre 10 et 100pm. De préférence le D50 est de 60 m (c'est à dire que 50% des particules ont une taille inférieure à 60pm). S'agissant de leur préparation elle peut être effectuée par simple mélange à sec (dry blend) des constituants. On peut utiliser les mélangeurs habituels des produits en poudre, par exemple le Henschel . Le mélange se fait à température et pression normale. La durée de mélange doit être suffisante pour que le mélange soit homogène, cette durée peut être comprise entre 2 et 15 minutes. On peut aussi ajouter l'ignifugeant dans le polyamide à l'état fondu dans un dispositif de mélange et réduire le produit obtenu sous forme de poudre. La durée de mélange doit être suffisante pour que le mélange soit homogène. On utilise par exemple une extrudeuse. Puis le produit récupéré sous forme de granulés en sortie d'extrudeuse est ensuite broyé à la même granulométrie citée pour la poudre de polyamide utilisée dans le procédé en dry blend. La poudre de l'invention peut comprendre aussi des additifs anti UV, des antioxydants, des colorants, des pigments, des bactericides, etc.. . Ces produits sont de préférence incorporés dans le polyamide avant l'ajout de l'ignifugeant. REVENDICATIONS 1 Utilisation de poudres à base de polyamide dans un procédé de fabrication d'objets en polyamide par agglomération de ces poudres par fusion 5 utilisant un rayonnement, les dites poudres comprenant en poids: 2 à 40% d'au moins un produit choisi parmi les phosphinates organiques d'un métal, les polyphosphates d'ammonium, pour respectivement 98 à 60% d'au moins un polyamide. 2 Utilisation selon la revendication 1 dans laquelle le polyamide est choisi parmi le PA 11, le PA 12, les polyamides aliphatiques résultant de la condensation d'une diamine aliphatique ayant de 6 à 12 atomes de carbone et d'un diacide aliphatique ayant de 9 à 12 atomes de carbone et les copolyamides 11/12 ayant soit plus de 90% de motifs 11 soit plus de 90% de motifs 12. 3 Procédé de fabrication d'objets en polyamide par agglomération de poudres de polyamide par fusion utilisant un rayonnement, les poudres étant celles utilisées dans l'une quelconque des revendications précédentes. 4 Procédé selon la revendication 3 dans lequel le rayonnement provient d'un faisceau laser.